이 어 , 본 발명 에서 는 상기 제조 된 그라 파이트 용사 패턴 을 예열 하 며 , 이때 그 예열 온도 를 150 ~ 500 ℃ 로 제 어함 이 바람직 하 다 . 만일 상기 예열 온도 가 150 ℃ 미만 이 면 용사 동안 용사 층 에 인장 응력 이 과도 하 게 부과 되 어 용융 금속 이 두꺼운 용사 층 을 형성 하 기 못하 고 박리 가 일어날 수 있 으며 , 500 ℃ 를 초과 하 면 그라 파이트 의 표면 에 산화 가 발생 하 여 표면 이 손상 될 위험 이 있 기 때문 이 다 .